(57)【要約】  本発明ではカプセル内含まれるオイルの保存安定性を改善して、長時間性能を維持することができ、またオイルの任意的揮発防止および選択的放出が可能なマイクロカプセルの製造方法およびこれによって製造されたマイクロカプセルを提供する。
2021533982.tif 000002
【特許請求の範囲】
【請求項１】
親水性無機ナノ粒子の水分散液とメラミン系単分子化合物の水溶液を混合して、親水性無機ナノ粒子表面にメラミンが静電気的引力によって結合された有／無機複合粒子の水分散液を製造する第１段階；
前記有／無機複合粒子の水分散液に、オイルを添加して水中油型ピッカリングエマルションを形成する第２段階；および
前記水中油型ピッカリングエマルションにメラミン−ホルムアルデヒドプレ縮合物を添加し、縮重合反応させる第３段階；を含む、マイクロカプセルの製造方法。
【請求項２】
前記親水性無機ナノ粒子の水分散液のｐＨが４〜９である、請求項１に記載のマイクロカプセルの製造方法。
【請求項３】
前記親水性無機ナノ粒子は、シリカ、チタニア、金属酸化物、貴金属、燐灰石および石灰石からなる群より選択されるいずれか一つまたは二つ以上を含む、請求項１に記載のマイクロカプセルの製造方法。
【請求項４】
前記親水性無機ナノ粒子は、平均粒径（Ｄ５０）が１〜３００ｎｍである、請求項１に記載のマイクロカプセルの製造方法。
【請求項５】
前記メラミン系単分子化合物の水溶液は、ｐＨが４〜７である、請求項１に記載のマイクロカプセルの製造方法。
【請求項６】
前記親水性無機ナノ粒子の水分散液とメラミン系単分子化合物の水溶液との混合は、親水性無機ナノ粒子１重量部に対してメラミン系単分子化合物の含量が１〜１００重量部になるようにする量で混合される、請求項１に記載のマイクロカプセルの製造方法。
【請求項７】
前記オイルは、香オイル、発色オイルまたはこれらの混合物である、請求項１に記載のマイクロカプセルの製造方法。
【請求項８】
前記香オイルは、エッセンシャルオイル、ミネラルオイル、または植物性オイルである、請求項７に記載のマイクロカプセルの製造方法。
【請求項９】
前記発色オイルは、油分酸着色剤および非極性炭化水素系オイルを含む、請求項７に記載のマイクロカプセルの製造方法。
【請求項１０】
前記油分酸着色剤は、ナイルレッド、フルオレセイン、ローダミン、ボロン−ジピロメテン、シアニン系有機化合物、量子ドットまたはこれらの混合物を含む、請求項９に記載のマイクロカプセルの製造方法。
【請求項１１】
前記オイルは、最終製造されるマイクロカプセルの総重量に対して３５〜９０重量％になるようにする含量で添加される、請求項１に記載のマイクロカプセルの製造方法。
【請求項１２】
前記メラミン−ホルムアルデヒドプレ縮合物は、最終製造されるマイクロカプセルの総重量に対してメラミン−ホルムアルデヒド樹脂の含量が１０〜６０重量％になるようにする量で添加される、請求項１に記載のマイクロカプセルの製造方法。
【請求項１３】
前記メラミン−ホルムアルデヒドプレ縮合物でのメラミンに対するホルムアルデヒドのモル比（ホルムアルデヒド／メラミンのモル比）が２〜８である、請求項１に記載のマイクロカプセルの製造方法。
【請求項１４】
前記重縮合反応は、５０〜９０℃の温度条件で行われる、請求項１に記載のマイクロカプセルの製造方法。
【請求項１５】
メラミンが静電気的引力によって表面結合された親水性無機ナノ粒子によって囲まれたオイルを含むコア；および
前記コアを囲み、メラミン−ホルムアルデヒド樹脂を含むシェル；を含むコア−シェル構造を有する、マイクロカプセル。
【請求項１６】
前記マイクロカプセルは、平均粒径（Ｄ５０）が５μｍ〜５０μｍであり、シェルの平均厚さが５０ｎｍ以上である、請求項１５に記載のマイクロカプセル。
【請求項１７】
前記マイクロカプセルは、平均粒径（Ｄ５０）が５μｍ〜３０μｍであり、シェルの平均厚さが６０〜１０００ｎｍである、請求項１５に記載のマイクロカプセル。
【請求項１８】
前記マイクロカプセルは、マイクロカプセルの総重量に対して、親水性無機ナノ粒子０．１〜２重量％、メラミン１〜４重量％、メラミン−ホルムアルデヒド樹脂５〜６０重量％およびオイル３５〜９０重量％を含む、請求項１５に記載のマイクロカプセル。
【請求項１９】
前記親水性無機ナノ粒子は、シリカ、チタニア、金属酸化物、貴金属、燐灰石および石灰石からなる群より選択されるいずれか一つまたは二つ以上を含む、請求項１５に記載のマイクロカプセル。
【請求項２０】
前記オイルは、香オイル、発色オイルまたはこれらの混合物を含む、請求項１５に記載のマイクロカプセル。
【発明の詳細な説明】
【技術分野】
【０００１】
関連出願との相互引用
本出願は２０１８年８月２４日付韓国特許出願第１０−２０１８−００９９４９１号および２０１９年８月２２日付韓国特許出願第１０−２０１９−０１０３２８８号に基づいた優先権の利益を主張し、当該韓国特許出願の文献に開示されたすべての内容は本明細書の一部として含まれる。
本発明は、マイクロカプセルの製造方法に関するものである。
【背景技術】
【０００２】
マイクロカプセルは多様な方面に広く使用されている。例えば、色剤、触媒、接着剤、香料、燃料、農薬、生体材料、衣類、防虫剤、医薬品、食品、化粧品、生活用品、洗浄剤などに多様な用途として使用できる。この中でも、特に衣類、防虫剤、医薬品、化粧品、洗浄剤などの生活用品に使用されるオイル含みマイクロカプセルは流通過程ではオイルがカプセルから放出されず、製品使用時点にカプセル内含まれているオイルが放出されなければならない。一例として、香オイルの場合には、製品使用時点に使用者が感知できる量の香りが放出されなければならない。
【０００３】
しかし、従来のマイクロカプセル製造方法の大部分は、オイルを単分子または高分子型の界面活性剤を用いてエマルション液滴として形成した後、メラミン−ホルムアルデヒド、ウレアまたはウレタンなどの樹脂をエマルションオイル液滴表面で縮重合してカプセル化している。このように製造されたオイルカプセルは、初期のオイル担持力、担持効率は優れているが、保存および流通過程中にオイルの放出を遮断しにくい。一例として、メラミン−ホルムアルデヒド樹脂の場合、機械的熱的安定性に優れ、製造工程が簡単であるためマイクロカプセルの製造に主に用いられている。メラミン−ホルムアルデヒド樹脂を用いたマイクロカプセルの製造方法は１種以上の陰イオン性高分子乳化剤を用いてオイルを乳化させた後、酸性ｐＨで既製造されたエマルション表面にメラミン−ホルムアルデヒドプレポリマー（ｐｒｅ−ｐｏｌｙｍｅｒ）の重合／吸着を誘導してマイクロカプセルを製造することであって、前記方法では大きさの大きいカプセルを製造しにくく、カプセル内含まれるオイルの含量が低い。また、乳化剤として使用される陰イオン性高分子のためカプセル膜の物質透過度が高くてオイルを安定的に担持することができないという問題点がある。
【０００４】
これに対し、無機ナノ粒子を用いて安定化されたマイクロカプセルを製造する方法が提案された。前記方法はシリカなどの無機物質の表面濡れ性を調節した後にこれを乳化剤として使用してピッカリングエマルションを製造することであって、無機物質からなるピッカリングエマルションは捕集された分子が透過できない無機物膜（ｍｅｍｂｒａｎｅ）を形成することができるが、カプセルの多孔性によって捕集分子の任意的流出を防止することができないという問題点がある。
【発明の概要】
【発明が解決しようとする課題】
【０００５】
本発明の目的は、前記問題点を解決して、カプセル内含まれるオイル、特に香オイルや発色オイルの保存安定性を改善して、長時間性能を維持することができ、またオイルの任意的揮発防止および選択的放出が可能なマイクロカプセルの製造方法を提供するためのことである。
【課題を解決するための手段】
【０００６】
本発明の一実施形態によれば、親水性無機ナノ粒子の水分散液とメラミン系単分子化合物の水溶液を混合して、親水性無機ナノ粒子表面にメラミンが静電気的引力によって結合された有／無機複合粒子の水分散液を製造する第１段階；
前記有／無機複合粒子の水分散液に、オイルを添加して水中油型ピッカリングエマルション（Ｏ／Ｗ  Ｐｉｃｋｅｒｉｎｇ  ｅｍｕｌｓｉｏｎ）を形成する第２段階；および
前記水中油型ピッカリングエマルションにメラミン−ホルムアルデヒドプレ縮合物（ｐｒｅｃｏｎｄｅｎｓａｔｅ）を添加し、縮重合反応させる第３段階；を含む、マイクロカプセルの製造方法を提供する。
【０００７】
また発明の他の一実施形態によれば、前記製造方法によって製造され、メラミンが静電気的引力によって表面結合された親水性無機ナノ粒子によって囲まれたオイルを含むコア；および前記コアを囲み、メラミン−ホルムアルデヒド樹脂を含むシェル；を含むコア−シェル構造を有する、マイクロカプセルを提供する。
【発明の効果】
【０００８】
本発明の製造方法によってカプセル内含まれるオイルの保存安定性を改善して、長時間性能を維持することができ、またオイルの任意的揮発防止および選択的放出が可能なマイクロカプセルを製造することができる。特に、マイクロカプセル内含まれるオイルが揮発性香オイルである場合には香オイルの任意的揮発防止および選択的放出が可能であり、また発色オイルである場合には水分散状態でも発色オイルの反応が遮断されて長期間その性能を維持することができる。
【図面の簡単な説明】
【０００９】
【図１】実施例１で製造したマイクロカプセルに対する光学顕微鏡観察写真である（観察倍率：×２００）。
【図２】実施例１での水中油型ピッカリングエマルションに対する光学顕微鏡観察写真である。
【図３】実施例３での水中油型ピッカリングエマルションに対する光学顕微鏡観察写真である。
【図４】比較例３での水中油型ピッカリングエマルションに対する光学顕微鏡観察写真である。
【図５】実施例１で製造したマイクロカプセルに対する電子顕微鏡写真である。
【図６】実施例２で製造したマイクロカプセルに対する電子顕微鏡写真である。
【図７】実施例３で製造したマイクロカプセルに対する電子顕微鏡写真である。
【図８】比較例１で製造したマイクロカプセルに対する電子顕微鏡写真である。
【図９】比較例２で製造したマイクロカプセルに対する電子顕微鏡写真である。
【図１０】比較例３で製造したマイクロカプセルに対する電子顕微鏡写真である。
【図１１】比較例４で製造したマイクロカプセルに対する電子顕微鏡写真である。
【図１２】参考例１で製造したマイクロカプセルに対する電子顕微鏡写真である。
【図１３】実施例４で製造した水中油型ピッカリングエマルションに対する光学顕微鏡観察写真である。
【図１４】実施例４で製造したマイクロカプセルの水分散液の写真である。
【図１５】実施例４で製造したマイクロカプセルに対する蛍光顕微鏡写真である。
【発明を実施するための形態】
【００１０】
以下で、本発明をさらに具体的に説明する。また、本発明は多様な変更を加えることができ、様々な形態を有することができるので、特定実施例を例示して下記で詳細に説明する。しかし、これは本発明を特定の開示形態に対して限定しようとするのではなく、本発明の思想および技術範囲に含まれる全ての変更、均等物乃至代替物を含むと理解されなければならない。
【００１１】
また、本発明の明細書で使用される“含む”の意味は特定の特性、領域、整数、段階、動作、要素および／または成分を具体化し、他の特性、領域、整数、段階、動作、要素および／または成分の存在や付加を除外するのではない。
【００１２】
以下、発明の具体的な実施形態によるマイクロカプセルの製造方法と、これを用いて製造したマイクロカプセルについて説明する。
【００１３】
発明の一実施形態によるマイクロカプセルの製造方法は、親水性無機ナノ粒子の水分散液とメラミン系単分子化合物の水溶液を混合して、親水性無機ナノ粒子表面にメラミンが静電気的引力によって結合された有／無機複合粒子の水分散液を製造する第１段階；
【００１４】
前記有／無機複合粒子の水分散液に、オイルを添加して水中油型ピッカリングエマルション（Ｏ／Ｗ  Ｐｉｃｋｅｒｉｎｇ  ｅｍｕｌｓｉｏｎ）を形成する第２段階；および
前記水中油型ピッカリングエマルションにメラミン−ホルムアルデヒドプレ縮合物（ｐｒｅｃｏｎｄｅｎｓａｔｅ）を添加し、縮重合反応させる第３段階を含む。
【００１５】
前記のように、発明の一実施形態によるマイクロカプセルの製造方法は、多官能性のアミン基を有するメラミン系単分子化合物を用いて親水性無機ナノ粒子表面の濡れ特性を改善し、またこれを用いてピッカリングエマルション方式で安定的な水中油型（オイルインウォーター）エマルションを作った後、メラミン−ホルムアルデヒドプレ縮合物を重縮合反応させてメラミン−ホルムアルデヒド樹脂の殻層（シェル）を形成することによって、コア−シェル構造のマイクロカプセルを製造することができる。
【００１６】
具体的に、発明の一実施形態によるマイクロカプセルの製造方法において、段階１は、ｐＨが制御された親水性無機ナノ粒子の水分散液とメラミン系単分子化合物の水溶液を混合して、親水性無機ナノ粒子の表面にメラミン分子を吸着、具体的には静電気的引力によって結合させることにより、表面濡れ特性が改善された親水性無機ナノ粒子を製造する段階である。
【００１７】
前記親水性無機ナノ粒子の水分散液は、親水性無機ナノ粒子を水中に分散させることによって製造できる。
【００１８】
この時製造される親水性無機ナノ粒子の水分散液のｐＨは４〜９、より具体的にはｐＨ４〜７であってもよい。前記ｐＨ範囲内である時、親水性無機ナノ粒子の表面が負電荷を帯びながら分散媒中に均一分散でき、その結果としてメラミンが効率良く静電気的引力によって結合できる。もし親水性無機ナノ粒子の水分散液のｐＨが前記範囲を逸脱してｐＨが９を超過すればメラミン分子の溶解度および陽イオン性が低くなって粒子表面改質効率が低くなる恐れがあり、ｐＨ４未満であればメラミン分子の溶解度が大きく増加して改質されたナノ粒子がエマルションを安定的に形成しない恐れがある。これにより、必要な場合には親水性無機ナノ粒子の水分散液のｐＨが前記範囲になるように硫酸、硝酸、塩酸などのような酸性水溶液や、または水酸化ナトリウムまたは炭酸ナトリウムのようなアルカリ性水溶液の投入を通じてｐＨを４〜９に調節するのが好ましいことがある。
【００１９】
一方、前記親水性無機ナノ粒子は、１ｎｍ以上１μｍ未満のナノ水準の粒子大きさ（または粒径）を有する球形の親水性無機粒子であって、具体的には体積基準平均粒径（Ｄ５０）が１〜３００ｎｍであってもよい。親水性無機ナノ粒子の平均粒径（Ｄ５０）が過度に小さい場合、粒子同士の過度な凝集によって分散性が低下する恐れがあり、また過度に大きい場合、粒子自体で分散性が低下する恐れがある。これにより、前記範囲内の粒子大きさを有する時、優れた分散性を安定的に示すことができる。より具体的には、ｐＨ４〜９で平均粒径（Ｄ５０）が５〜２００ｎｍであるものが、優れた分散性および分散安定性によって製造したカプセル大きさが適切に制御され、オイルが安定的に担持され得る。
本発明において、平均粒径（Ｄ５０）は、レーザー光回折散乱式粒度分析計で測定した体積積算値から求めることができる。
【００２０】
前記親水性無機ナノ粒子としては、具体的にシリカ、チタニア、金属酸化物、貴金属、燐灰石または石灰石などが挙げられ、マイクロカプセルの用途およびオイルの種類によって前記物質のうちのいずれか一つまたは二つ以上の混合物が使用できる。この中でも前記親水性無機ナノ粒子は、粒子全体にかけて同一な表面電荷を有するシリカであり得る。一部無機粒子の場合、粒子表面によって負電荷または正電荷で帯電でき、この場合、１種の単分子化合物の静電気的引力による結合を誘導する場合、特定の部分のみ改質され、残りはそのまま静電気的性質を維持することによって斥力（ｒｅｐｕｌｓｉｏｎ）が発生することがあり、その結果、製造されるカプセルの膜緻密度が低下することがある。これに反し、シリカは同一な表面電荷を有することによって静電気的引力によるメラミンの均質な結合が可能であり、その結果、増加された膜緻密度を示すことができる。
【００２１】
また、前記親水性無機ナノ粒子の水分散液中の親水性無機ナノ粒子の含量は特に限定されず、工程性などを考慮して、水分散液総重量に対して親水性無機ナノ粒子を０．０１〜１．０重量％で含むのが好ましいことがある。
【００２２】
前記親水性無機ナノ粒子は、最終製造されるマイクロカプセル総重量に対して０．１重量％以上２重量％以下になるようにする含量で使用できる。親水性無機ナノ粒子の使用量が０．１重量％未満であればエマルションが形成されない恐れがあり、２重量％を超過すればエマルションの直径が非常に小さく分散安定性が低下する恐れがある。親水性無機ナノ粒子の含量制御による改善効果の顕著さを考慮する時、最終製造されるマイクロカプセル総重量に対して０．３重量％以上、または０．４重量％以上、または０．５重量％以上であり、２．０重量％以下、または１．８重量％以下、または１．５重量％以下になるようにする含量で使用されるのがより好ましいことがある。
【００２３】
一方、メラミン系単分子化合物の水溶液はメラミン（ｍｅｌａｍｉｎｅ）またはその誘導体を水に溶解させて製造したものであって、必要な場合、前記メラミン系単分子化合物の水溶液に対して塩酸、硫酸または酢酸などの酸性水溶液を投入してｐＨを４〜７に制御することができる。前記ｐＨ範囲の水溶液中でメラミンは正電荷性分子として存在するようになる。
【００２４】
本発明で使用されるメラミン系単分子化合物はメラミンまたはその誘導体の単分子化合物であって、具体的には重量平均分子量が７０〜２００ｇ／ｍｏｌ、より具体的に１００〜１５０ｇ／ｍｏｌであってもよい。
【００２５】
このように、本発明ではピッカリングエマルションの実現のための有／無機複合粒子の製造時、高分子に比べて小さい分子量を有するメラミンまたはその誘導体の単分子化合物を使用することによって、親水性無機ナノ粒子の表面に対して静電気的引力によってメラミンを均一に結合させることができ、その結果として親水性無機ナノ粒子の表面濡れ性が均質に改質され得る。また、高分子を使用する場合、粒子間の凝集（ａｇｇｒｅｇａｔｉｏｎ）が起こりやすく、したがってカプセル化以前のエマルションの分散安定性が低くなる恐れがある。
【００２６】
前記メラミン系単分子化合物の水溶液中のメラミン系単分子化合物の含量は、特に限定されるのではないが、メラミンの溶解度を考慮してメラミン系単分子化合物の水溶液総重量に対して０．１〜４０重量％であるのが好ましいことがある。
【００２７】
前記親水性無機ナノ粒子の水分散液とメラミン系単分子化合物の水溶液との混合は通常の混合方法によって行うことができ、この時、混合効率および静電気的引力による結合効率を高めるために機械的攪拌などの処理を選択的にさらに行うことができる。
【００２８】
また、前記親水性無機ナノ粒子の水分散液と、メラミン系単分子化合物の水溶液との混合は、親水性無機ナノ粒子１重量部に対してメラミン系単分子化合物１〜１００重量部の含量で混合できる。メラミン系単分子化合物の含量が過度に小さい場合、親水性無機ナノ粒子表面に静電気的引力によって結合されるメラミン分子の量が小さくて十分な効果を得にくく、反面、メラミン系単分子化合物の含量が過度に多い場合、親水性無機ナノ粒子表面に静電気的引力によって結合されず残留するメラミン系単分子化合物が副反応を起こす恐れがある。前記含量範囲で混合時、メラミン系単分子化合物残留による副反応の恐れなくメラミン分子が親水性無機ナノ粒子表面に静電気的引力によって結合されて本発明の効果を十分に実現することができる。メラミン系単分子化合物の含量制御による改善効果の顕著さを考慮する時、より具体的には親水性無機ナノ粒子１重量部に対してメラミン系単分子化合物２〜５０重量部の含量で混合できる。
【００２９】
前記メラミンは、最終製造されるマイクロカプセル総重量に対して１重量％以上、４重量％以下になるようにする含量で含まれ得る。前記含量範囲内では親水性無機ナノ粒子表面に静電気的引力によって十分に結合されて、無機ナノ粒子表面の濡れ特性を改善することによって本発明の効果を実現することができる。メラミン含量制御による前記改善効果の増進面で、より具体的にはマイクロカプセル総重量に対してメラミンの含量が１．５重量％以上、または２重量％以上であり、３．５重量％以下、または３．２重量％以下、または３重量％以下であってもよい。
【００３０】
前記混合工程の結果として、負電荷を帯びる親水性無機ナノ粒子表面に正電荷性メラミン分子が静電気的引力によって結合されて、有／無機複合粒子を形成し、これは水中に分散したナノ構造体形態に得られる。
【００３１】
その次に、段階２は、前記第１段階の結果としてメラミンが静電気的引力によって表面結合されたシリカナノ複合体分散液にオイルを添加して水中油型ピッカリングエマルション（Ｏ／Ｗ Ｐｉｃｋｅｒｉｎｇ ｅｍｕｌｓｉｏｎ）を形成する段階である。
【００３２】
前記オイルはカプセルの内部コア物質として使用されるものであって、具体的には香オイルまたは発色オイル（ｏｉｌ  ｆｏｒ  ｃｏｌｏｒ  ｆｏｒｍａｔｉｏｎ）を含むことができる。
【００３３】
前記香オイルの具体的な例としては、タイム（ｔｈｙｍｅ）、レモングラス、ラベンダー、シトロネラ、ユーカリ、ゼラニオールなどのエッセンシャルオイル、ミネラルオイル、または植物性オイルなどが挙げられるが、前記オイルの種類はこれらに限定されず、この分野によく知られた液体形態のエマルション化が可能な物質であれば全て使用可能である。
【００３４】
また、前記発色オイルは、自体で発色するオイルであるか、または着色剤などを含んで発色するオイルであってもよい。具体的に、着色剤などを含む発色オイルの場合、油分酸着色剤および非極性炭化水素系オイルを含むことができる。具体的に、前記油分酸着色剤としては、ナイルレッド（Ｎｉｌｅ  ｒｅｄ）、フルオレセイン（ｆｌｕｏｒｅｓｃｅｉｎ）、ローダミン（ｒｈｏｄａｍｉｎｅ）、ボロン−ジピロメテン（ｂｏｒｏｎ−ｄｉｐｙｒｒｏｍｅｔｈｅｎｅ；ＢＯＤＩＰＹ）、シアニン（ｃｙａｎｉｎｅ）系有機化合物、または量子ドット（ｑｕａｎｔｕｍ  ｄｏｔ）のような無機化合物が挙げられ、これらのうちのいずれか一つまたは二つ以上の混合物が使用できる。また、前記非極性炭化水素系オイルとしてはｎ−デカン（ｎ−ｄｅｃａｎｅ）、ｎ−ドデカン（ｎ−ｄｏｄｅｃａｎｅ）、ｎ−テトラデカン（ｎ−ｔｅｔｒａｄｅｃａｎｅ）、ｎ−ヘキサデカン（ｎ−ｈｅｘａｄｅｃａｎｅ）、ペンタデカン（Ｐｅｎｔａｄｅｃａｎｅ）、ヘプタデカン（Ｈｅｐｔａｄｅｃａｎｅ）、またはオクタデカン（Ｏｃｔａｄｅｃａｎｅ）などのような炭素数１０〜２０の非極性炭化水素系オイル（ｎｏｎｐｏｌａｒ  ｈｙｄｒｏｃａｒｂｏｎ  ｏｉｌ）が挙げられ、前記化合物のうちのいずれか一つまたは二つ以上の混合物が使用できる。
【００３５】
前記オイルは、最終製造されるマイクロカプセル総重量に対して３５重量％以上、９０重量％以下になるようにする含量で含まれ得る。オイル添加量が過度に低ければ粒子の大きさが小さくなり含まれているオイルによる効果を得にくいだけでなく、相対的にカプセルの厚さが厚くなって有効成分の放出が容易でない恐れがある。反面、オイル添加量が過度に高ければエマルションの安定性低下によってカプセルの性能が低下する恐れがある。よって、前記含量範囲内でオイルを投入する場合、前記のような恐れなくオイルを安定的に捕集することができる。オイル含量制御による粒子大きさ制御効果の顕著さを考慮する時、より具体的に前記オイルは、最終製造されるマイクロカプセル総重量に対して３５重量％以上、または５０重量％以上、または７０重量％以上であり、８８重量％以下、または８５重量％以下になるようにする含量で含まれ得る。
【００３６】
前記段階１でのメラミンが静電気的引力によって表面結合された親水性無機ナノ粒子のエマルションにオイルを添加すれば、前記親水性無機ナノ粒子によってオイルが囲まれた水中油型ピッカリングエマルション（Ｏ／Ｗ  Ｐｉｃｋｅｒｉｎｇ  ｅｍｕｌｓｉｏｎ）が形成される。この時、段階１での処理で静電気的引力によって表面に結合されたメラミンによって親水性無機ナノ粒子の表面濡れ特性が改善されることによってより安定的にオイルを捕集することができる。
【００３７】
一方、前記オイルの添加は滴加など通常の方法で投入でき、オイル添加後、混合効率およびピッカリングエマルション形成効率を高めるために超音波分散や均質化分散処理を選択的に行うこともできる。
【００３８】
その次に、段階３は、前記段階２で製造した水中油型ピッカリングエマルションにメラミン−ホルムアルデヒドプレ縮合物を添加し縮重合反応させて、外部メラミン−ホルムアルデヒド樹脂の殻層を形成する段階である。
【００３９】
具体的には、前記段階２で製造した水中油型ピッカリングエマルションに、最終製造されるマイクロカプセルの総重量に対してメラミン−ホルムアルデヒド樹脂の含量が５重量％以上、６０重量％以下になるようにする量でメラミン−ホルムアルデヒドプレ縮合物を添加し、重縮合反応を行う。
【００４０】
前記メラミン−ホルムアルデヒドプレ縮合物は、イミン官能基（ｉｍｉｎｅ  ｆｕｎｃｔｉｏｎａｌ  ｇｒｏｕｐ）を含んでいて、ヒドロキシ基やアミノ基と急速に反応して高分子量のメラミンホルムアルデヒド樹脂を容易に合成することができる。
【００４１】
前記メラミン−ホルムアルデヒドプレ縮合物の投入量が過度に低ければ、メラミン−ホルムアルデヒド縮合物を含む殻層の形成が容易でなく、また投入量が過度に高ければ過度に厚い殻層が形成されるか単独で粒子あるいはフィルム層が合成されてカプセルの分散性が低下する恐れがある。よって、最終製造されるマイクロカプセルでのメラミン−ホルムアルデヒドの含量を考慮した、前記含量範囲内でメラミン−ホルムアルデヒドプレ縮合物の添加時、副反応に対する恐れなく適切な厚さのメラミン殻層が形成されることによって優れたオイル捕集および機械的強度実現効果を示すことができる。メラミン−ホルムアルデヒドプレ縮合物の含量制御によるカプセル厚さおよび機械的強度実現効果の顕著さを考慮する時、前記メラミン−ホルムアルデヒドプレ縮合物は、より具体的に、最終製造されるマイクロカプセル総重量に対してメラミン−ホルムアルデヒド樹脂の含量が１０重量％以上、または１２重量％以上、または１４重量％以上であり、６０重量％以下、または４０重量％以下、または３０重量％以下、または２５重量％以下になるようにする量で添加できる。
【００４２】
一方、前記メラミン−ホルムアルデヒドプレ縮合物は、プレ縮合物内メラミンに対するホルムアルデヒドのモル比（ホルムアルデヒド／メラミンのモル比）が２〜８であってもよい。前記重量比範囲で制御されたメラミン−ホルムアルデヒドプレ縮合物の使用時、優れた保存安定性と共に界面活性剤の投入なくても分散媒である水に対して優れた相溶性を示すことができる。
【００４３】
前記重縮合反応は５０〜９０℃の温度条件で行うことができ、前記温度実現のために加熱工程を行うことができる。重縮合反応時の温度が前記範囲内である時、未反応または副反応発生に対する恐れなく、高い反応効率を示すことができる。
【００４４】
また、前記重縮合反応時、重合反応の効率を高めるために攪拌工程を同時に行うことができる。前記攪拌工程は、３００〜１０００ｒｐｍ、好ましく５００〜６００ｒｐｍの攪拌速度で行うことができる。
【００４５】
前記メラミン−ホルムアルデヒドプレ縮合物の縮合重合反応を通じて製造される高分子樹脂がエマルション表面に継続して結合されながら外部殻層（シェル）が形成される。
【００４６】
前記第３段階の重合後、必要によって濃縮または／および乾燥過程を追加的に行うことができ、その条件が制限されない。
【００４７】
前記方法によって製造されたマイクロカプセルは、コア−シェル構造を有し、前記コアは、メラミンが静電気的引力によって表面結合された親水性無機ナノ粒子によって囲まれたオイルを含み、前記シェルは１層以上の多層構造を有し、メラミン−ホルムアルデヒド樹脂を含む。これにより、表面メラミン−ホルムアルデヒド樹脂カプセルが有している硬度（ｈａｒｄｎｅｓｓ）、繊維付着能のような特性をそのまま示しながらも有／無機複合乳化剤によって物理的により安定化されたコロイドシステムを提供することができる。また、多重層からなるカプセルは内部に捕集されたオイル分子の非意図的溶出を防止することができる。
【００４８】
また、前記製造方法によって製造されたマイクロカプセルは、平均粒径（Ｄ５０）が５μｍ以上、５０μｍ以下であり、メラミン−ホルムアルデヒド樹脂を含むシェルの平均厚さが５０ｎｍ以上であってもよい。このようにカプセル粒子の大きさが大きく、シェルの厚さが厚いためカプセル内含まれるオイルの含量を増加させることができ、また、シェルの物質透過度が低くなってオイルを安定的に担持することができる。より具体的には、マイクロカプセルの平均粒径（Ｄ５０）が５μｍ以上、または６μｍ以上、または９μｍ以上であり、３０μｍ以下、または１５μｍ以下であり、メラミン−ホルムアルデヒド樹脂を含むシェルの平均厚さが６０ｎｍ以上、または８０ｎｍ以上であってもよく、厚さが厚いほど効果がさらに増進できる。また、シェルの厚さは１０００ｎｍ以下、または８００ｎｍ以下、または５００ｎｍ以下であってもよい。
【００４９】
本発明において、マイクロカプセルの平均粒径（Ｄ５０）はレーザー光回折散乱式粒度分析計で測定後、体積積算値から計算することができ、カプセル厚さは電子顕微鏡を用いて測定することができる。
【００５０】
これにより、本発明の他の一実施形態によれば、前記製造方法によって製造されるマイクロカプセルを提供する。
【００５１】
前記マイクロカプセルは前述のように、メラミンが静電気的引力によって表面結合された親水性無機ナノ粒子によって囲まれたオイルを含むコア；および前記コアを囲み、メラミン−ホルムアルデヒド樹脂を含むシェル；を含むコア−シェル構造を有し、この時、前記メラミン、親水性無機ナノ粒子、オイルおよびメラミン−ホルムアルデヒド樹脂は先に説明したものと同一である。
【００５２】
また、前記マイクロカプセルは、平均粒径（Ｄ５０）が５μｍ〜５０μｍであり、シェルの平均厚さが５０ｎｍ以上、あるいは６０〜１０００ｎｍであってもよく、前記シェルは多層構造を有することができる。
【００５３】
また、前記マイクロカプセルは、マイクロカプセルの総重量に対して親水性無機ナノ粒子０．１〜２重量％、メラミン１〜４重量％、メラミン−ホルムアルデヒド樹脂５〜６０重量％、およびオイル３５〜９０重量％を含むことができ、より具体的にはマイクロカプセルの総重量に対して親水性無機ナノ粒子０．３〜２重量％、メラミン１．５〜３．５重量％、メラミン−ホルムアルデヒド樹脂１０〜６０重量％およびオイル３５〜８８重量％を含むことができ、よりさらに具体的にはマイクロカプセルの総重量に対して親水性無機ナノ粒子０．５〜１．８重量％、メラミン２〜３．２重量％、メラミン−ホルムアルデヒド樹脂１２〜２５重量％およびオイル７０〜８５重量％を含むことができる。
【００５４】
以下、発明の具体的な実施例を通じて発明の作用、効果をより具体的に説明する。但し、これは発明の例示として提示されたものであって、これによって発明の権利範囲がいかなる意味でも限定されるのではない。
【実施例】
【００５５】
実施例１：マイクロカプセルの製造
親水性無機ナノ粒子としてシリカナノ粒子を水に分散させた後、希塩酸水溶液（０．１Ｎ）を投入してｐＨを５．０に調節してシリカナノ粒子の水分散液を準備した（分散したシリカナノ粒子の平均粒径（Ｄ５０）：２５ｎｍ、水分散液中のシリカナノ粒子の含量：０．１重量％）。これと別途に、メラミンを水中に溶解させた後、希塩酸水溶液（０．１Ｎ）を投入してｐＨを５．０に調節してメラミン水溶液を準備した（メラミン水溶液中のメラミン含量：１．０重量％）。前記で準備したシリカナノ粒子の水分散液とメラミン水溶液を、シリカナノ粒子：メラミンの重量比＝１：５になるようにシリカナノ粒子０．０２ｇとメラミン０．１０ｇを混合して、シリカナノ粒子の表面にメラミン分子が静電気的引力によって結合された有／無機ナノ複合体含み分散液を製造した。前記有／無機ナノ複合体含み分散液２５ｍｌに、香オイルとしてゼラニオールを３．０ｇ添加し混合して、水中油型ピッカリングエマルションを製造した。
【００５６】
結果の水中油型ピッカリングエマルションに、メラミン−ホルムアルデヒドプレ縮合物（ＭＦ）１．０ｇ（水中油型ピッカリングエマルションでのメラミン：メラミン−ホルムアルデヒドプレ縮合物の重量比１：１０、メラミン−ホルムアルデヒドプレ縮合物でのホルムアルデヒド／メラミンのモル比＝６）を水に希釈した溶液１０．０ｇ（ｐＨ６．０）を徐々に入れて、５０℃および６００ｒｐｍの条件で加熱攪拌してマイクロカプセルを製造した。この時、マイクロカプセル総重量に対して、シリカナノ粒子の含量は０．５重量％、メラミン含量は２．４重量％、メラミン−ホルムアルデヒド樹脂の含量は２４重量％、そして香オイル含量は７３．１重量％であった。
【００５７】
実施例２：マイクロカプセルの製造
シリカナノ粒子を水に分散させた後、希塩酸水溶液（０．１Ｎ）を投入してｐＨを５．０に調節してシリカナノ粒子の水分散液を準備した（分散したシリカナノ粒子の平均粒径（Ｄ５０）：２５ｎｍ、水分散液中のシリカナノ粒子の含量：０．１重量％）。これと別途に、メラミンを水中に溶解させた後、希塩酸水溶液（０．１Ｎ）を投入してｐＨを５．０に調節してメラミン水溶液を準備した（メラミン水溶液中のメラミン含量：１．０重量％）。実施例１と同様な方法でシリカナノ複合体含み分散液を製造した。前記で有／無機複合シリカナノ複合体含み分散液２５ｍｌに、香オイルとしてゼラニオールを３．０ｇ添加し混合して、水中油型ピッカリングエマルションを製造した。結果の水中油型ピッカリングエマルションにメラミン−ホルムアルデヒドプレ縮合物（ＭＦ）０．５ｇ（水中油型ピッカリングエマルションでのメラミン：メラミンホルムアルデヒドプレ縮合物の重量比１：５、メラミン−ホルムアルデヒドプレ縮合物でのホルムアルデヒド／メラミンのモル比＝６）を水に希釈した溶液１０．０ｇ（ｐＨ６．０）を徐々に入れて、５０℃および６００ｒｐｍの条件で加熱攪拌してマイクロカプセルを製造した。マイクロカプセル総重量に対して、シリカナノ粒子含量が０．５５重量％、メラミン含量が２．８重量％、メラミン−ホルムアルデヒド樹脂の含量が１４重量％、そして香オイル含量が８２．６５重量％であった。
【００５８】
実施例３．マイクロカプセルの製造
チタニアナノ粒子を水に分散させた後、希水酸化ナトリウム水溶液（０．１Ｎ）を投入してｐＨを７．０に調節してチタニアナノ粒子の水分散液を準備した（分散したＴｉＯ２ナノ粒子の平均粒径（Ｄ５０）：２０ｎｍ、水分散液中のチタニアナノ粒子の含量：１．０重量％）。これと別途に、メラミンを水中に溶解させた後、希塩酸水溶液（０．１Ｎ）を投入してｐＨを５．０に調節してメラミン水溶液を準備した（メラミン水溶液中のメラミン含量：１．０重量％）。実施例１と同様な方法でチタニアナノ複合体含み分散液を製造した。前記で有／無機複合チタニアナノ複合体含み分散液２５ｍｌに、香オイルとしてゼラニオールを５．０ｇ添加し混合して、水中油型ピッカリングエマルションを製造した。結果の水中油型ピッカリングエマルションにメラミン−ホルムアルデヒドプレ縮合物（ＭＦ）０．５ｇ（水中油型ピッカリングエマルションでのメラミン：メラミンホルムアルデヒドプレ縮合物の重量比１：５、メラミン−ホルムアルデヒドプレ縮合物でのホルムアルデヒド／メラミンのモル比＝６）を水に希釈した溶液１０．０ｇ（ｐＨ６．０）を徐々に入れて、５０℃および６００ｒｐｍの条件で加熱攪拌してマイクロカプセルを製造した。マイクロカプセル総重量に対して、チタニアナノ粒子含量が１．６７重量％、メラミン含量が２．５重量％、メラミン−ホルムアルデヒド樹脂の含量が１２．５重量％、そして香オイル含量が８３．３３重量％であった。
【００５９】
実施例４．マイクロカプセルの製造
シリカナノ粒子を水に分散させた後、希塩酸水溶液（０．１Ｎ）を投入してｐＨを５．０に調節してシリカナノ粒子の水分散液を準備した（分散したシリカナノ粒子の平均粒径（Ｄ５０）：２５ｎｍ、水分散液中のシリカナノ粒子の含量：０．１重量％）。これと別途に、メラミンを水中に溶解させた後、希塩酸水溶液（０．１Ｎ）を投入してｐＨを５．０に調節してメラミン水溶液を準備した（メラミン水溶液中のメラミン含量：１．０重量％）。実施例１と同様な方法でシリカナノ複合体含み分散液を製造した。前記で有／無機複合シリカナノ複合体含み分散液２５ｍｌに、１％ナイルレッド（Ｎｉｌｅ  ｒｅｄ）が分散したｎ−ｈｅｘａｄｅｃａｎｅを３．０ｇ添加し混合して、水中油型ピッカリングエマルションを製造した。結果の水中油型ピッカリングエマルションにメラミン−ホルムアルデヒドプレ縮合物（ＭＦ）０．５ｇ（水中油型ピッカリングエマルションでのメラミン：メラミンホルムアルデヒドプレ縮合物の重量比１：５、メラミン−ホルムアルデヒドプレ縮合物でのホルムアルデヒド／メラミンのモル比＝６）を水に希釈した溶液１０．０ｇ（ｐＨ６．０）を徐々に入れて、５０℃および６００ｒｐｍの条件で加熱攪拌してマイクロカプセルを製造した。マイクロカプセル総重量に対して、シリカナノ粒子含量が０．５５重量％、メラミン含量が２．８重量％、メラミン−ホルムアルデヒド樹脂の含量が１４重量％、そして発色オイル含量が８２．６５重量％であった。
【００６０】
比較例１：メラミン−ホルムアルデヒド樹脂の単層マイクロカプセルの製造
ＳＭＡ（ｓｔｙｒｅｎｅ  ｍａｌｅｉｃ  ａｎｈｙｄｒｉｄｅ）１．６ｇを含む水溶液１００ｍＬに、香オイルとしてゼラニオール２０ｇを入れ混合してエマルションを製造した。前記エマルションにメラミン−ホルムアルデヒドプレ縮合物５．０ｇを入れて５０〜７０℃の温度範囲で６００ｒｐｍの攪拌速度で加熱攪拌してマイクロカプセルを製造した。
【００６１】
比較例２：シリカナノ粒子で安定化されたマイクロカプセルの製造
シリカナノ粒子を含む水分散液（シリカナノ粒子の平均粒径（Ｄ５０）：２５ｎｍ、水分散液中のシリカナノ粒子の含量：０．１重量％）１００ｍＬに、香オイルとしてゼラニオール２０ｇを入れ混合してオイル相のピッカリングエマルションを製造した。前記エマルションに界面活性剤としてＳＭＡ（ｓｔｙｒｅｎｅ  ｍａｌｅｉｃ  ａｎｈｙｄｒｉｄｅ  ｃｏｐｏｌｙｍｅｒ）１．６ｇを添加し混合して安定なコロイド溶液を準備した。
【００６２】
比較例３：シリカ−（メラミン−ホルムアルデヒド樹脂）ナノ複合体エマルション製造
シリカナノ粒子を水に分散させた後、希塩酸水溶液（０．１Ｎ）を投入してｐＨを５．０に調節してシリカナノ粒子の水分散液を準備した（分散したシリカナノ粒子の平均粒径（Ｄ５０）：２５ｎｍ、水分散液中のシリカナノ粒子の含量：０．１重量％）。これと別途に、メラミン−ホルムアルデヒドプレ縮合物（メラミン−ホルムアルデヒドプレ縮合物でのホルムアルデヒド／メラミンのモル比＝６）を水中に溶解させた後、希塩酸水溶液（０．１Ｎ）を投入してｐＨを６．０に調節して水溶液を準備した（メラミン−ホルムアルデヒドプレ縮合物含量：０．２重量％）。前記で準備したシリカナノ粒子の水分散液とメラミン−ホルムアルデヒドプレ縮合物水溶液を、シリカナノ粒子：メラミン−ホルムアルデヒドプレ縮合物の重量比＝１：２．５になるようにシリカナノ粒子０．０２ｇとメラミン−ホルムアルデヒドプレ縮合物０．０５ｇを混合して、シリカナノ粒子の表面にメラミン−ホルムアルデヒドプレ縮合物が静電気的引力によって結合された有／無機複合シリカナノ複合体含み分散液を製造した。前記で有／無機複合シリカナノ複合体含み分散液２５ｍｌに、香オイルとしてゼラニオール３．０ｇを添加して混合し、水中油型ピッカリングエマルションを製造した。
【００６３】
前記で製造した水中油型ピッカリングエマルションを使用することを除いては実施例１と同様な方法でマイクロカプセル製造工程を行ったが、粒子が形成されなかった。
【００６４】
比較例４
シリカナノ粒子を水に分散させた後、希塩酸水溶液（０．１Ｎ）を投入してｐＨを７．０に調節してシリカナノ粒子の水分散液を準備した（分散したシリカナノ粒子の平均粒径（Ｄ５０）：２５ｎｍ、水分散液中のシリカナノ粒子の含量：０．１重量％）。この溶液にホルムアルデヒド（ｆｏｒｍａｌｄｅｈｙｄｅ）を追加して（シリカ：ホルムアルデヒド水溶液＝１：２５）シリカ粒子の表面反応性を確保した。これと別途に、メラミンを水中に溶解させた後（メラミン水溶液中のメラミン含量：１．０重量％）。混合液に投与して改質されたシリカ粒子の表面とメラミン分子の反応を誘導して、シリカ粒子表面にメラミンが化学結合されたメラミン層を形成した。前記で有／無機複合シリカナノ複合体含み分散液２５ｍｌに、香オイルとしてゼラニオールを３．０ｇ添加し混合して、水中油型ピッカリングエマルションを製造した。結果の水中油型ピッカリングエマルションにメラミン−ホルムアルデヒドプレ縮合物（ＭＦ）０．５ｇ（水中油型ピッカリングエマルションでのメラミン：メラミンホルムアルデヒドプレ縮合物の重量比１：５、メラミン−ホルムアルデヒドプレ縮合物でのホルムアルデヒド／メラミンのモル比＝６）を水に希釈した溶液１０．０ｇ（ｐＨ６．０）を追加的に徐々に入れて、５０℃および６００ｒｐｍの条件で加熱攪拌してマイクロカプセル製造工程を行った。しかし、粒子が形成されず、無定形の凝集体（ａｍｏｒｐｈｏｕｓ  ａｇｇｒｅｇａｔｉｏｎ）が形成された。
【００６５】
参考例１：シリカナノ粒子とアクリレート複合体からなるマイクロカプセルの製造
シリカナノ粒子（平均粒径（Ｄ５０）：２５ｎｍ）０．４ｇを水５０ｍＬに分散させてシリカコロイダル溶液を製造した後、水に対する溶解度が２５ｇ／Ｌ程度であるジエチレングリコールジアクリレート３ｇを添加して氷槽で２０分間超音波分散処理して、シリカ表面にアクリレートモノマーを静電気的引力で結合させた。
【００６６】
結果として得られた溶液１００ｍＬに、油溶性開始剤を溶かした香オイルとしてゼラニオール２０ｇを入れ、氷槽で再び２０分間超音波分散処理しながら、ピッカリングエマルションを製造した。これを丸底フラスコに入れて密閉させた後、Ｎ２バブリング（ｂｕｂｂｌｉｎｇ）後６０℃でラジカル重合反応を２０時間行ってマイクロカプセルを製造した。
【００６７】
実験例１
前記実施例１で製造したマイクロカプセルを光学顕微鏡で観察し、その結果を図１に示した。
【００６８】
その結果、実施例１で製造したマイクロカプセルは、メラミンが静電気的引力によって表面結合されたシリカナノ粒子によって囲まれたオイルがコアを形成しており、また前記コアを囲みながら、メラミン−ホルムアルデヒド樹脂がシェルを形成したコア−シェル構造を有するのを確認することができる。
【００６９】
実験例２
前記実施例１、３および比較例３で製造した水中油型ピッカリングエマルションを光学顕微鏡で観察し、その結果を図２〜４にそれぞれ示した。
【００７０】
その結果、実施例１および３で製造した水中油型ピッカリングエマルションの場合、メラミン分子がシリカナノ粒子表面に静電気的引力によって結合された有／無機複合粒子の大きさが均一な反面、前記実施例１でメラミン単分子化合物の代わりにメラミン−ホルムアルデヒドプレ縮合物を使用した比較例３の水中油型ピッカリングエマルションは有／無機複合粒子の大きさが小さくて不均一であった。
【００７１】
実験例３
前記実施例、比較例および参考例で製造したマイクロカプセルに対して下記方法によって粒子特性を評価した。
（１）形状：電子顕微鏡を用いてカプセル形状を観察し、その結果を図５〜図１２にそれぞれ示した。
（２）平均粒径（Ｄ５０）：レーザー光回折散乱式粒度分析計で２回以上測定し、体積積算値から計算した。その結果を平均±標準偏差（ｓｔａｎｄａｒｄ  ｄｅｖｉａｔｉｏｎ）で示した。
（３）圧搾形態：１Ｎ／ｃｍ２力を垂直に加え圧搾してカプセルの壊れる程度と形態（ＨＩＴＡＣＨＩ社製のＳ−４８００）を観察し、下記のように分類した。
ア：破れる
イ：裂ける
ウ：押される
（４）シェル厚さ：電子顕微鏡（ＨＩＴＡＣＨＩ  Ｓ−４８００）を用いて測定した。
また下記のような方法で、下記のような残香評価方法で洗濯耐久性を評価した。
（５）粒子繊維付着能評価：
各香りカプセルの香り担持量と担持効率が同一であると仮定した時、洗濯後繊維での残香評価で香りカプセルの繊維付置力を評価した。
【００７２】
＜試験条件（一般洗濯機評価）＞
試験試片は市販される１００％綿タオル（３０×２０ｃｍ）、混紡残香評価布（３０×２０ｃｍ）試片を準備した後、一般洗濯洗剤を標準使用量使用し洗濯機で５回反復洗濯した後に脱水したものを使用した。
【００７３】
前記実施例、比較例および参考例で製造したそれぞれのマイクロカプセルを１％水溶液に作った後、攪拌式洗濯機に標準使用量（０．６７ｍｌ／１リットル洗濯水）を基準にして使用したそれぞれの濯ぎ水（２０℃）に濯ぎコースで処理し、脱水後に試験片を取り出した。そして、試験片を伸張されるか捩れないようにして２０℃、６０％ＲＨ条件で２４時間網乾燥（ｆｌａｔ  ｄｒｙ）した。熟練したｐａｎｅｌｉｓｔの官能評価試験によって香りの強度程度を点数として最低１点から最高５点まで付与するようにして、これを３回以上繰り返してその平均値として残香効果を評価した。その他細部試験条件は韓国環境産業技術院の環境標識認証基準のうちのＥＬ３０６（繊維柔軟剤）内試験方法に準ずる。
【００７４】
（６）乾燥後残香性：
カプセル当りローディング（ｌｏａｄｉｎｇ）された香オイル量が多ければ、繊維付着能が優れていなくても残香性が優れることがある。よって、マイクロカプセル内にローディングされた香オイル量の比較のために、乾燥後に残香性評価を行った。
【００７５】
前記実施例、比較例および参考例で製造したそれぞれのマイクロカプセルを１％水溶液に作った後、前記で準備した試験試片を入れて１時間含浸後、取り出して乾燥した。乾燥後試験試片での残香評価で香りカプセルの残香性を評価した。評価は前記と同様に、熟練したｐａｎｅｌｉｓｔの官能評価試験によって香りの強度程度を点数として最低１点から最高５点まで付与するようにし、これを３回以上繰り返してその平均値として残香効果を評価した。但し、比較例３および比較例４は粒子を形成しなかったため性能評価から除外した。
【００７６】
【表１】
2021533982.tif 000003
【００７７】
実験結果、本発明によって製造された実施例１〜３のマイクロカプセルは平均粒径が５μｍ以上であり、シェルの平均厚さが８０〜２００ｎｍであって、従来の方法で製造された比較例１と２のマイクロカプセル、そしてシリカナノ粒子とアクリレート複合体からなる参考例１のカプセルに比べて、カプセルの大きさが大きく膜の厚さが厚く、より高い硬度特性を示した。このような結果から実施例１〜３のマイクロカプセルは比較例１と２、および参考例１と比較してカプセル内により高い含量で香オイルを含むことができ、カプセル膜を通した物質透過度がさらに減少でき、高い耐久性によって香オイルを安定的に担持することができるのが分かり、これによる改善効果は繊維付着能および乾燥後残香性評価から確認することができた。
【００７８】
また、前記実施例４で製造した水中油型ピッカリングエマルションと、最終製造されたマイクロカプセルおよび前記カプセルが分散した水分散液をそれぞれ観察し、その結果を図１３〜図１５に示した。
【００７９】
図１３は、実施例４で製造した水中油型ピッカリングエマルションに対する光学顕微鏡観察写真である。
図１３に示されているように、香オイルの代わりに発色オイルを含む場合にも実施例１および３と同様に、水中油型ピッカリングエマルションが形成され、メラミン分子がシリカナノ粒子表面に静電気的引力によって結合された有／無機複合粒子の大きさが均一であった。
【００８０】
また、図１４は実施例４で製造したマイクロカプセルの水分散液の写真であり、図１５は実施例４で製造したマイクロカプセルに対する蛍光顕微鏡写真である。
【００８１】
観察結果、実施例４で製造したマイクロカプセルもメラミンが静電気的引力によって表面結合されたシリカナノ粒子によって囲まれたオイルがコアを形成しており、また前記コアを囲みながら、メラミン−ホルムアルデヒド樹脂がシェルを形成したコア−シェル構造を有し、またコア内オイル中に含まれているナイルレッド（ｎｉｌｅ  ｒｅｄ）によって赤色を帯びた。マイクロカプセルの構造から水分散状態でも発色オイルの反応が遮断され長期間その性能を維持できるのを確認することができる。
【図１】
2021533982.tif 000004
【図２】
2021533982.tif 000005
【図３】
2021533982.tif 000006
【図４】
2021533982.tif 000007
【図５】
2021533982.tif 000008
【図６】
2021533982.tif 000009
【図７】
2021533982.tif 000010
【図８】
2021533982.tif 000011
【図９】
2021533982.tif 000012
【図１０】
2021533982.tif 000013
【図１１】
2021533982.tif 000014
【図１２】
2021533982.tif 000015
【図１３】
2021533982.tif 000016
【図１４】
2021533982.tif 000017
【図１５】
2021533982.tif 000018
【国際調査報告】
2021533982.tif 000019
2021533982.tif 000020
2021533982.tif 000021
2021533982.tif 000022